(57)【特許請求の範囲】
【請求項１】
下端を屋根の傾斜角度に応じてくの字又は逆くの字形状とし、前記くの字の折曲げ点を起点とするＶ字状の２本の折り筋を設けた無延伸ポリプロピレンシートと、該無延伸ポリプロピレンシートの下部裏面に接合したゴムシートとからなる水切りシートであって、前記折り筋に沿って折り曲げて、屋根上の壁が接合する左上がり若しくは右上がりの入隅部又は出隅部の形状に合わせて当接させることができるようにしたことを特徴とする水切りシート。
【請求項２】
前記折り筋は折り曲げ方向に沿って一軸延伸し、配向性を備えた折り溝であることを特徴とする請求項１記載の水切りシート。
【請求項３】
前記ゴムシートの裏面にゴム糊を含浸させた引き布を裏打ちしたことを特徴とする請求項１または２記載の水切りシート。
【発明の詳細な説明】
【０００１】
【産業上の利用分野】
本発明は、建築物のコーナ部や継ぎ目部等において防水材の継ぎ目の防水に使用する水切りシートに関する。
【０００２】
【従来の技術】
従来、防水材の継ぎ目の防水に当たっては、各コーナ部や継ぎ目部の形状に合わせて金型成形治具によりいわゆる役物ゴムシートを作りこの役物ゴムシートを貼着したり、粘着テープを重ね貼りしたり、或いは、シーリング材を塗布したりして防水施工するようにしていた。
【０００３】
【発明が解決しようとする課題】
しかしながら、各コーナ部や継ぎ目部に合わせて役物ゴムシートを作る場合は、小量多品種の役物ゴムシートが必要となり、コスト面の問題ばかりでなく在庫管理上の問題がある。また、粘着テープを用いる場合は、重ね貼りした部分が多重化し、無駄が多く、また、防水工事がマニュアル化できないという問題がある。また、シーリング材を用いる場合は、塗膜厚が不安定で、また、硬化までに時間が掛かり、やはり防水工事がマニュアル化できないという問題がある。
本発明はかかる従来の不都合を解消し、防水工事のマニュアル化を可能とする水切りシートを提供することを目的とする。
【０００４】
【課題を解決するための手段】
本発明の水切りシートは、前記目的を達成するべく、下端を屋根の傾斜角度に応じてくの字又は逆くの字形状とし、前記くの字の折曲げ点を起点とするＶ字状の２本の折り筋を設けた無延伸ポリプロピレンシートと、該無延伸ポリプロピレンシートの下部裏面に接合したゴムシートとからなる水切りシートであって、前記折り筋に沿って折り曲げて、屋根上の壁が接合する左上がり若しくは右上がりの入隅部又は出隅部の形状に合わせて当接させることができるようにしたことを特徴とする。
前記折り筋は折り曲げ方向に沿って一軸延伸し、配向性を備えた折り溝であることを特徴とすることが好ましい。
また、前記ゴムシートは裏面にゴム糊を含浸させた引き布を裏打ちしたものであることが好ましい。
【０００５】
前記無延伸ポリプロピレンは、５０モル％以上のプロピレン単位成分を有する結晶性混合物を配向させることなく無延伸状態で均一な厚みにシート化することにより得られる。この無延伸ポリプロピレンシートは厚みを０．３〜３．０ｍｍ程度にすることが好ましい。
【０００６】
また、前記折り筋を折り曲げ方向に沿って一軸延伸し、配向性を備えた折り溝に形成するには、例えば、回転ローラの表面に形成される溝部とこの溝部に刃先を没入させた回転刃とにより形成される間隙に無延伸ポリプロピレンシートの折り筋形成部を連続的に通過させることにより得られる。
【０００７】
また、前記ゴムシートは、エチレン・プロピレンゴム（ＥＰＤＭ）とブチルゴムのブレンドゴムとすることが好ましく、防水シートとして必要な優れた平滑性を備えたゴムシートが得られる。このゴムシートは、ブチル系未加硫糊を含浸させた引布と同時成形され、厚みを０．７ｍｍ以下にすることが好ましい。
また、前記引き布をポリエステル製の織布にすると、耐熱性に有効であり、１００℃に１０００時間養生しても寸法変化のないものとなる。
【０００８】
前記無延伸ポリプロピレンシートとゴムシートとの接合には防水性に優れたブチル系粘着剤を用いて接合することが好ましい。
【０００９】
【作用】
耐候性と寸法精度に優れ、防水材として好適の無延伸ポリプロピレンシートを施工部位の形状に合わせて折り曲げ加工し、これにゴムシートを接合するだけで、防水性に優れた所望形状の水切りシートが得られる。
また、施工に当たっては、無延伸ポリプロピレンシートを折り筋に沿って折り曲げ、これを施工部位に当てるだけで正確な位置に施工できる。
また、前記折り筋を折り曲げ方向に沿って一軸延伸し、配向性を備えた折り溝に形成することにより、１万回以上の折り曲げにも耐える優れた強度を備えた折り溝が得られ、折り筋の劣化に基づく防水性の低下を来さない。
また、前記ゴムシートを裏面にゴム糊を含浸させた引き布を裏打ちしたゴムシートとした場合は、ゴムシートの弾性を押さえることができ、コーナ部等の施工部位の形状に合わせたゴムシートの貼着作業も容易となる。また、引き布にゴム糊を含浸させた場合は、引き布とゴムシートは極めて良好に一体化され、また、引き布自体にも防水性が与えられ、防水性の高い水切りシートとなる。また、更に、引き布にゴム糊が含浸されているため、引き布自体に接着性が付与され、施工部位への貼着作業が容易となる。
【００１０】
【実施例】
以下、本発明の実施例を図面に基づき説明する。
図１は本発明の水切りシートの一実施例の平面図を示すもので、本実施例の水切りシートは１階の屋根と２階の壁が接合する出隅部に用いるように構成した。
図中１は平面形状がくの字形に屈曲した短冊状の厚み０．４ｍｍの無延伸ポリプロピレンシートを示し、この無延伸ポリプロピレンシート１には、出隅部の形状に合わせて当接できるように、出隅部の形状に沿って折り曲げ自在の折り筋２，３が設けられている。図示の例では折り筋２，３は２本設けられ、折り筋２に沿って山折りに折り曲げた場合には、前記短冊状の無延伸ポリプロピレンシート１は右上がりの出隅部に適合する事となり、折り筋３に沿って山折りに折り曲げた場合には、前記短冊状の無延伸ポリプロピレンシート１は左上がりの出隅部に適合する事となるようにした。
【００１１】
前記各折り筋２，３は、折り曲げ方向に沿って一軸延伸処理を施され、配向性を備えた折り溝に形成されている。
【００１２】
また、前記短冊状の無延伸ポリプロピレンシート１の端部には、幅２０ｍｍの帯状に塗布されたブチル系粘着剤４を用いて、ＥＰＤＭとブチルゴムのブレンドゴムからなるゴムシート５を接合した。このゴムシート５の裏面には図略のポリエステル粗布が裏打ちされており、このポリエステル粗布にはブチル系ゴム糊が含浸され、このブチル系ゴム糊によりゴムシート４の裏面に接合されている。
【００１３】
前記水切りシートを施工するには、左上がりの出隅部に用いる場合には、図３に示すように無延伸ポリプロピレンシート１を折り筋３に沿って山折りに折り曲げることにより、出隅部の形状に合った水切りシートに形成する。また、右上がりの出隅部に用いる場合には、図示しないが、無延伸ポリプロピレンシート１を折り筋２に沿って山折りに折り曲げることにより出隅部の形状に合った水切りシートに形成できる。
また、２つの１階の屋根が水平上りと両上りで２階の壁に接合する時は無延伸ポリプロピレンシート１を折らずに適合することができる場合もある。
このように、本実施例では無延伸ポリプロピレンシート１に２本の折り筋２，３を設けることにより一つの水切りシートによって複数の役物シートが得られることになる。
【００１４】
尚、図４乃至図６は入隅用に構成した水切りシートを示すもので、前記実施例と同一部材には同一符号を付してその詳細な説明は省略する。
【００１５】
このように、無延伸ポリプロピレンシートの形状、折り筋の種類の選択により、一つの水切りシートによって、多種の施工部位に適用可能な水切りシートに構成することができる。金型製造による役物シートに比べ、その製造は極めて容易である。
【００１６】
【発明の効果】
このように、本発明によれば、施工部位に合わせて無延伸ポリプロピレンシートを折り曲げるだけで施工部位に正確に配置でき、少数で多機能な防水マニュア化が可能な水切りシートが得られる。
【図面の簡単な説明】
【図１】  本発明水切りシートの一実施例の平面図
【図２】  図２のＡーＡ断面図
【図３】  前記実施例の施工状態を示す斜視図
【図４】  本発明水切りシートの他実施例の平面図
【図５】  図４のＢ−Ｂ断面図
【図６】  前記他実施例の施工状態を示す斜視図
【符号の説明】
１  無延伸ポリプロピレンシート
２  折り筋
３  折り筋
４  粘着剤
５  ゴムシート
【図１】
0003847800.tif 000002
【図２】
0003847800.tif 000003
【図３】
0003847800.tif 000004
【図４】
0003847800.tif 000005
【図５】
0003847800.tif 000006
【図６】
0003847800.tif 000007